(57)【要約】【課題】非パターン領域からの光漏れや被加工物への異物の付着が防止され、種々のインプリント装置において安定した使用が可能な光インプリント用モールドを提供する。【解決手段】光インプリント用モールドを、透明な基材（２）と、この基材（２）の表面（２ａ）側に形成された凹凸パターン（３ａ）と、遮光部（６）とを有するものとし、凹凸パターン（３ａ）が形成されたパターン領域（３）を含む所望の光透過領域（５）を画定するように遮光部（６）を配設し、かつ、遮光部（６）を非パターン領域（４）の基材（２）の内部に位置させる。【選択図】  図３
2010245470.tif 000002
【特許請求の範囲】
【請求項１】
透明な基材と、該基材の表面側に形成された凹凸パターンと、遮光部とを有し、該遮光部は前記凹凸パターンが形成されたパターン領域を含む所望の光透過領域を画定するように配設され、かつ、非パターン領域の前記基材の内部に存在するものであることを特徴とした光インプリント用モールド。
【請求項２】
前記遮光部は前記基材と同一の材料からなり、かつ、光学的性質が前記基材と異なるものであることを特徴とした請求項１に記載の光インプリント用モールド。
【請求項３】
前記遮光部は前記基材に形成されたクラック部位あるいは結晶化部位であることを特徴とした請求項２に記載の光インプリント用モールド。
【請求項４】
前記遮光部は前記基材と異なる材料からなり、かつ、光学的性質が前記基材と異なるものであることを特徴とした請求項１に記載の光インプリント用モールド。
【請求項５】
前記遮光部は前記基材内部に形成された気泡部位であることを特徴とした請求項４に記載の光インプリント用モールド。
【請求項６】
前記遮光部は前記基材内部に埋設された遮光性材料であり、該遮光性材料を被覆し、かつ、前記基材と同一面をなすように保護平坦化層が配設されていることを特徴とした請求項４に記載の光インプリント用モールド。
【請求項７】
透明な基材と、該基材の表面側に形成された凹凸パターンと、遮光部とを有し、該遮光部は前記凹凸パターンが形成されたパターン領域を含む所望の光透過領域を画定するように配設され、かつ、非パターン領域の前記基材の表層から所定の深さまで存在するものであることを特徴とした光インプリント用モールド。
【請求項８】
前記遮光部は前記基材と同一の材料からなり、かつ、光学的性質が前記基材と異なるものであることを特徴とした請求項７に記載の光インプリント用モールド。
【請求項９】
前記遮光部は前記基材に形成された結晶化部位であることを特徴とした請求項８に記載の光インプリント用モールド。
【請求項１０】
前記遮光部は前記基材と異なる材料からなり、かつ、光学的性質が前記基材と異なるものであることを特徴とした請求項７に記載の光インプリント用モールド。
【請求項１１】
前記遮光部は前記基材に添加された添加物により化学組成が変化してなる組成変化部位であることを特徴とした請求項１０に記載の光インプリント用モールド。
【請求項１２】
前記遮光部は前記基材に同一面をなすように埋め込まれた遮光性材料であることを特徴とした請求項１０に記載の光インプリント用モールド。
【発明の詳細な説明】
【技術分野】
【０００１】
本発明は、被加工物に所望のパターンを転写形成する光インプリント用モールドに関する。
【背景技術】
【０００２】
微細加工技術として、近年ナノインプリント技術に注目が集まっている。ナノインプリント技術は、基材の表面に微細な凹凸構造を形成した型部材を用い、凹凸構造を被加工物に転写することで微細構造を等倍転写するパターン形成技術である（特許文献１）。
上記のナノインプリント技術の一つの方法として、光インプリント法が知られている。この光インプリント法では、例えば、基材表面に被加工物として光硬化性の樹脂層を形成し、この樹脂層に所望の凹凸構造を有するモールド（型部材）を圧着する。そして、この状態でモールド側から樹脂層に紫外線を照射して樹脂層を硬化させ、その後、モールドを樹脂層から離型する。これにより、モールドが有する凹凸が反転した凹凸構造を被加工物である樹脂層に形成することができる（特許文献２）。このような光インプリントは、従来のフォトリソグラフィー技術では形成が困難なナノメートルオーダーの微細パターンの形成が可能であり、次世代リソグラフィー技術として有望視されている。
【０００３】
しかし、光インプリント法では、モールドの圧着時に外側にはみ出した光硬化性の樹脂層は、モールドの側面に付着し、紫外線照射によって、凹凸構造を形成すべき部位の樹脂層と同時に硬化する。このような硬化により、モールドを樹脂層から離型する際に大きな力が作用し、モールドや被加工物に損傷を与えるという問題があった。
また、モールドでパターン形成できる領域よりも大きい領域に、ステップアンドリピート方式でパターン形成を行う場合がある。従来のモールドでは、凹凸構造が形成されているパターン領域より外側を通過する光により、凹凸構造を形成すべき部位より外側の樹脂層が露光されてしまう。しかし、加工前の領域が露光され硬化してしまうと、ステップアンドリピート方式でのパターン形成が行えず、このため、隣接する区域との間の境界幅を大きく設定せざるを得ないという問題があった。
さらに、モールドに樹脂層が異物として付着し、次の加工領域に欠陥を生じるという問題もあった。
このような問題を解消するために、パターン領域ではない部位（非パターン領域）に遮光部材を設けたモールドが提案されている（特許文献３）。
【先行技術文献】
【特許文献】
【０００４】
【特許文献１】米国特許第５，７７２，９０５号
【特許文献２】特表２００２−５３９６０４号公報
【特許文献３】特開２００７−１０３９２４号公報
【発明の概要】
【発明が解決しようとする課題】
【０００５】
しかし、インプリント装置のモールド保持部が、遮光部材の一部に接触するようにモールドを保持する場合、インプリント時に圧着と離型が繰り返され、また、モールド保持部への着脱が繰り返されることによって、機械的外力により遮光部材から異物が発生し、この異物がモールドや被加工物に付着して欠陥を生じるという問題があった。そして、このような異物発生を防止するために、モールド保持部で保持される部位に遮光部材を形成しないようにすると、モールド保持部と遮光部材との隙間を照射光が通過して、凹凸構造を形成すべき部位より外側の樹脂層が露光されてしまうという問題があった。また、インプリント装置によってモールド保持部の構造が異なるので、遮光部材を形成すべき領域、インプリント装置が保持するべき領域、インプリント装置が遮光すべき領域という３つの要素を相互に考慮しなければならず、インプリント装置の設計において大きな制約となっていた。
本発明は、上述のような実情に鑑みてなされたものであり、非パターン領域からの光漏れや被加工物への異物の付着が防止され、種々のインプリント装置において安定した使用が可能な光インプリント用モールドを提供することを目的とする。
【課題を解決するための手段】
【０００６】
このような目的を達成するために、本発明の光インプリント用モールドは、透明な基材と、該基材の表面側に形成された凹凸パターンと、遮光部とを有し、該遮光部は前記凹凸パターンが形成されたパターン領域を含む所望の光透過領域を画定するように配設され、かつ、非パターン領域の前記基材の内部に存在するものであるような構成とした。
本発明の他の態様として、前記遮光部は前記基材と同一の材料からなり、かつ、光学的性質が前記基材と異なるものであるような構成とし、また、前記遮光部は前記基材に形成されたクラック部位あるいは結晶化部位であるような構成とした。
本発明の他の態様として、前記遮光部は前記基材と異なる材料からなり、かつ、光学的性質が前記基材と異なるものであるような構成とし、また、前記遮光部は前記基材内部に形成された気泡部位であるような構成、あるいは、前記遮光部は前記基材内部に埋設された遮光性材料であり、該遮光性材料を被覆し、かつ、前記基材と同一面をなすように保護平坦化層が配設されているような構成とした。
【０００７】
また、本発明の光インプリント用モールドは、透明な基材と、該基材の表面側に形成された凹凸パターンと、遮光部とを有し、該遮光部は前記凹凸パターンが形成されたパターン領域を含む所望の光透過領域を画定するように配設され、かつ、非パターン領域の前記基材の表層から所定の深さまで存在するものであるような構成とした。
本発明の他の態様として、前記遮光部は前記基材と同一の材料からなり、かつ、光学的性質が前記基材と異なるものであるような構成とし、また、前記遮光部は前記基材に形成された結晶化部位であるような構成とした。
本発明の他の態様として、前記遮光部は前記基材と異なる材料からなり、かつ、光学的性質が前記基材と異なるものであるような構成とし、また、前記遮光部は前記基材に添加された添加物により化学組成が変化してなる組成変化部位であるような構成、あるいは、前記遮光部は前記基材に同一面をなすように埋め込まれた遮光性材料であるような構成とした。
【発明の効果】
【０００８】
本発明の光インプリント用モールドは、所望の光透過領域を画定するように遮光部が配設されているので、被加工物の意図しない部位への露光が遮光部によって確実に抑制され、また、遮光部が基材の内部、または表層から所定の深さまでに存在し、基材の表面や裏面に凸部となって存在していないので、モールド保持部で保持される部位に遮光部が存在しても、機械的外力による遮光部からの異物の発生が防止され、したがって、種々のインプリント装置のモールド保持機構に対応可能であり、インプリント装置の設計において、露光光学系の設計と、機械的な保持機構の設計を独立して行うことができ、装置設計の自由度が大幅に向上し、また、モールドの裏面が平坦なので、吸着機構によるモールド保持が安定するという効果が奏される。
【図面の簡単な説明】
【０００９】
【図１】本発明の光インプリント用モールドの一実施形態を示す平面図である。
【図２】本発明の光インプリント用モールドの一実施形態を示す平面図である。
【図３】図１のＩ−Ｉ矢視断面図である。
【図４】本発明の光インプリント用モールドの他の例を示す図３相当の断面図である。
【図５】本発明の光インプリント用モールドの他の例を示す図３相当の断面図である。
【図６】本発明の光インプリント用モールドの他の例を示す図３相当の断面図である。
【図７】本発明の光インプリント用モールドの他の例を示す図３相当の断面図である。
【図８】本発明の光インプリント用モールドの他の例を示す図３相当の断面図である。
【図９】本発明の光インプリント用モールドにおける光透過領域の画定を説明するための図である。
【図１０】本発明の光インプリント用モールドの他の実施形態を示す図３相当の断面図である。
【図１１】本発明の光インプリント用モールドの他の例を示す図１０相当の断面図である。
【図１２】本発明の光インプリント用モールドの他の例を示す図１０相当の断面図である。
【図１３】本発明の光インプリント用モールドにおける光透過領域の画定を説明するための図である。
【図１４】本発明の光インプリント用モールドの保持の例を示す図である。
【図１５】本発明の光インプリント用モールドの保持の他の例を示す図である。
【図１６】本発明の光インプリント用モールドの保持の他の例を示す図である。
【図１７】本発明の光インプリント用モールドを用いたインプリント装置による光インプリント法でのパターン形成の一例を説明するための図である。
【図１８】本発明の光インプリント用モールドを用いたインプリント装置による光インプリント法でのパターン形成の一例を説明するための図である。
【発明を実施するための形態】
【００１０】
以下、本発明の実施形態について図面を参照しながら説明する。
［第１の実施形態］
図１および図２は本発明の光インプリント用モールドの一実施形態を示す平面図であり、図３は図１のＩ−Ｉ矢視断面図である。図１〜図３において、光インプリント用モールド１は、透明な基材２と、この基材２の表面２ａ側に形成された凹凸パターン３ａと、遮光部６とを有している。そして、図１および図３に示されるように、凹凸パターン３ａが形成されたパターン領域３（図１では斜線を付して示す）の周囲に非パターン領域４が設けられている。また、図２および図３に示されるように、遮光部６は非パターン領域４の基材２の内部に存在しており、かつ、パターン領域３を含む所望の光透過領域５（図２において鎖線で囲まれた領域）を画定するように配設されている。
【００１１】
上述の例では、遮光部６は基材２の厚みの略中央部に基材厚みの約半分の厚さで配設されているが、遮光部６の配設位置はこれに限定されるものではなく、遮光部６の光遮蔽性や画定する光透過領域５等を考慮して適宜設定することができる。例えば、図４に示されるように、基材２の厚みと略同等の厚さで配設されていてもよく、また、図５に示されるように、基材２の表面２ａ、裏面２ｂのいずれかの近傍（図５では表面２ａの近傍）に配設されていてもよい。また、図６に示されるように、基材２の内部に埋設された遮光部６を被覆し、かつ、基材２の裏面２ｂと同一面をなすように保護平坦化層７が配設されていてもよい。
また、上述の例では、基材２の側面２ｃは主面である表面２ａ、裏面２ｃに対して垂直となる面であるが、本発明はこれに限定されるものではない。例えば、図７に示されるように、基材２の表面２ａ側に段差８を有する構造（メサ構造）、図８に示されるように、基材２の側面２ｃが傾斜している構造であってもよい。
【００１２】
ここで、光透過領域５は、光インプリント用モールド１の裏面２ｂ側から照射された光が被加工物を露光する領域である。この光透過領域５について、図９を参照しながら説明する。例えば、照射光に斜入射光成分が含まれ、その最大入射角がθである場合、光透過領域５は、この最大入射角θと、パターン領域３に最も近い遮光部６の端部６ａの位置（特に、基材２の表面２ａに最も近い端部６ａの位置）と、基材２の表面２ａから遮光部６までの深さｄを適宜設定することにより画定できる。
【００１３】
光インプリント用モールド１を構成する基材２は、被加工物を硬化させるための照射光を透過可能な透明基材である。このような基材２の材料としては、例えば、石英ガラス、珪酸系ガラス、フッ化カルシウム、フッ化マグネシウム、アクリルガラス、パイレックス（登録商標）ガラス、青板ガラス、ソーダガラス、ＢＫ−７等、あるいは、これらの任意の積層材を用いることができる。また、基材２の厚みは被加工物の材質、凹凸パターン３ａの形状、基材の強度、取り扱い適性等を考慮して設定することができ、例えば、０．１〜１０ｍｍ程度の範囲で適宜設定することができる。
光インプリント用モールド１を構成する凹凸パターン３ａは、基材２の表面２ａに形成されたマイクロ〜ナノオーダーの微細な凹凸構造である。図示例では、凹凸パターン３ａは基材２にエッチングにより微細な凹部を形成して構成されている。また、基材２上に微細な凸部を配設して凹凸パターン３ａとしてもよい。凹凸パターン３ａの寸法、形状は用途等に応じて適宜設定することができ、特に限定されない。
【００１４】
光インプリント用モールド１を構成する遮光部６は、被加工物を硬化させるために光インプリント法で使用する照射光によって被加工物の意図しない部位が露光されるのを抑制するものであり、例えば、波長が２００〜４００ｎｍ程度の光に対する透過率が１％以下、好ましくは０．１％以下のものとすることができる。このような遮光部６は、基材２と同一の材料からなり、かつ、光学的性質が基材２と異なるものとすることができる。この場合、例えば、基材２の内部にレーザー光を収斂して基材２に絶縁破壊を生じさせクラック部位を形成し、これにより不透明な遮光部６とすることができる。また、基材２内部に結晶を析出させ結晶化部位を形成し、これにより不透明な遮光部６とすることができる。このような結晶化は、レーザー光の収斂等により行うことができる。
【００１５】
また、光インプリント用モールド１を構成する遮光部６は、基材２と異なる材料からなり、かつ、光学的性質が基材２と異なるものとすることができる。この場合、遮光部６は、例えば、基材２の内部に形成された気泡部位とすることができる。このような気泡部位からなる遮光部６は、予め基材２の製造工程において、気泡含有の石英ガラスと透明な石英ガラスをフッ酸接合する方法等により所定のパターンで形成することができる。また、気泡部位は、例えば、直径が１０〜１００μｍ程度の気泡が密集あるいは散在して構成されている層とすることができる。この気泡部位の気泡密度は、３×１０5〜５×１０6個／ｃｍ3の範囲で設定することができる。また、厚み方向の気泡密度、気泡直径が勾配を有するものであってもよい。尚、気泡の平均直径、気泡密度の測定は、目盛り付レンズをもつ偏光顕微鏡を用いて行うことができる。
【００１６】
また、図６に示したように、遮光部６は基材２の内部に埋設された遮光性材料からなり、この遮光性材料を被覆し、かつ、基材２の裏面２ｂと同一面をなすように保護平坦化層７を配設したものであってもよい。この場合、遮光性材料としては、アルミニウム、ニッケル、コバルト、クロム、チタン、タンタル、タングステン、モリブデン、錫、亜鉛等の金属、シリコン等を挙げることができ、また、これらの酸化物、窒化物、合金等も使用することができる。また、保護平坦化層７は、上記の基材２の材料として挙げた材料や、Spin on Glass等を用いて形成することができる。
このような光インプリント用モールド１は、所望の光透過領域５を画定するように遮光部６が配設されているので、被加工物の意図しない部位への露光が遮光部６によって確実に抑制され、また、遮光部６が基材の内部に存在し、基材２の表面や裏面に凸部となって存在していないので、モールド保持部で保持される部位に遮光部が存在しても、機械的外力による遮光部からの異物の発生が防止される。したがって、種々のインプリント装置のモールド保持機構に対応可能であり、インプリント装置の設計において、露光光学系の設計と、機械的な保持機構の設計を独立して行うことができ、装置設計の自由度が大幅に向上する。また、光インプリント用モールド１の裏面が平坦なので、吸着機構によりモールド保持を安定して行なうことができる。
【００１７】
［第２の実施形態］
図１０は本発明の光インプリント用モールドの他の実施形態を示す断面図であり、図１のＩ−Ｉ矢視における図３対応の断面図である。図１０において、光インプリント用モールド１１は、透明な基材１２と、この基材１２の表面１２ａ側に形成された凹凸パターン１３ａと、遮光部１６とを有している。この光インプリント用モールド１１では、凹凸パターン１３ａが形成されたパターン領域１３の周囲に非パターン領域１４が設けられており、また、遮光部１６は非パターン領域１４に、基材１２の裏面１２ｂの表層から所定の深さまで存在して、かつ、パターン領域１３を含む所望の光透過領域１５を画定するように配設されている。このような光インプリント用モールド１１におけるパターン領域１３、非パターン領域１４、光透過領域１５は、上述の光インプリント用モールド１のパターン領域３、非パターン領域４、光透過領域５と同様であり、上述の図１および図２を参考とすることができる。
【００１８】
上述の例では、遮光部１６は基材１２の裏面１２ｂの表層から所定の深さまで存在しているが、遮光部１６の配設位置はこれに限定されるものではなく、遮光部１６の光遮蔽性や画定する光透過領域１５等を考慮して適宜設定することができる。例えば、図１１に示されるように、遮光部１６が基材１２の表面１２ａの表層から所定の深さまで存在していてもよい。また、例えば、図１２に示されるように、基材１２が表面１２ａ側に段差１８を有する構造（メサ構造）である場合に、段差１８が形成された部位において、遮光部１６が表層から所定の深さまで存在していてもよい。
【００１９】
ここで、光透過領域１５は、光インプリント用モールド１の裏面１２ｂ側から照射された光が被加工物を露光する領域である。この光透過領域１５について、図１３を参照しながら説明する。まず、図１３（Ａ）に示されるように、遮光部１６が基材１２の裏面１２ｂの表層から所定の深さまで存在している場合、光透過領域１５は、照射光の最大入射角θと、パターン領域１３に最も近い遮光部１６の端部１６ａの位置（特に、基材１２の表面１２ａに最も近い端部１６ａの位置）と、基材１２の表面１２ａから遮光部１６までの深さｄを適宜設定することにより画定できる。また、図１３（Ｂ）に示されるように、遮光部１６が基材１２の表面１２ａの表層から所定の深さまで存在している場合、光透過領域１５は、照射光の最大入射角θや遮光部１６までの深さを考慮する必要はなく、パターン領域１３に最も近い遮光部１６の端部１６ａの位置を適宜設定することにより画定できる。
光インプリント用モールド１１を構成する基材１２、凹凸パターン１３ａは、上述の光インプリント用モールド１を構成する基材２、凹凸パターン３ａと同様とすることができ、ここでの説明は省略する。
【００２０】
光インプリント用モールド１１を構成する遮光部１６は、被加工物を硬化させるために光インプリント法で使用する照射光によって被加工物の意図しない部位が露光されるのを抑制するものであり、例えば、波長が２００〜４００ｎｍ程度の光に対する透過率が１％以下、好ましくは０．１％以下のものとすることができる。また、遮光部１６の厚みは、その光遮蔽性を考慮して適宜設定することができる。
このような遮光部１６は、例えば、基材１２と同一の材料からなり、かつ、光学的性質が基材１２と異なるものとすることができる。この場合、遮光部１６は、基材１２の光学的性質を変化させて形成した層とすることができ、例えば、結晶化部位を形成して遮光部１６とすることができる。この結晶化部位は、上述の遮光部６において説明したように形成することができる。
【００２１】
また、光インプリント用モールド１１を構成する遮光部１６は、基材１２と異なる材料からなり、かつ、光学的性質が基材１２と異なるものとすることができる。この場合、遮光部１６は、基材１２に添加された添加物により化学組成が変化してなる組成変化部位とすることができる。このような組成変化部位からなる遮光部１６は、例えば、基材１２にマンガン、銅、コバルト、クロム、鉄、ウラニウム、銀、ニッケル、カドミウム、セレン、金、ネオジム、フッ化カルシウム、フッ化ソーダ、リン酸カルシウム、硫黄等の添加物の１種または２種以上を添加して形成することができる。添加量は、用いる添加物、目標とする光隠蔽性等に応じて設定することができ、例えば、基材１２の単位重量当りの添加量を０．２〜２０ｇ／ｋｇ程度の範囲で設定することができる。
さらに、基材１２と異なる材料からなる遮光部１６が、基材１２に同一面となるように埋め込まれた遮光性材料からなるものであってもよい。遮光性材料としては、上述の遮光部６の説明で挙げた材料を使用することができる。
【００２２】
このような本発明の光インプリント用モールド１１は、所望の光透過領域１５を画定するように遮光部１６が配設されているので、被加工物の意図しない部位への露光が遮光部１６によって確実に抑制される。また、遮光部１６が基材１２の表層から所定の深さまで存在し、基材１２の表面や裏面に凸部となって存在していないので、モールド保持部で保持される部位に遮光部１６が存在しても、機械的外力による遮光部１６からの異物の発生が防止される。したがって、種々のインプリント装置のモールド保持機構に対応可能であり、インプリント装置の設計において、露光光学系の設計と、機械的な保持機構の設計を独立して行うことができ、装置設計の自由度が大幅に向上する。また、光インプリント用モールド１１の裏面が平坦なので、吸着機構によるモールド保持が安定する。
【００２３】
次に、インプリント装置のモールド保持機構による本発明の光インプリント用モールドの保持の状態を図１４〜図１６を参照して説明する。
図１４に示される例では、上述の図３に示されるような態様の本発明の光インプリント用モールド１の基材２の裏面２ｂ側を吸着機構（真空チャック）２１で吸着保持するものである。本発明では、遮光部が基材の裏面に凸部となって存在していないので、吸着機構によりモールド保持を安定して行なうことができる。
また、図１５に示される例では、上述の図８に示されるような態様の本発明の光インプリント用モールド１の基材２の側面２ｃと裏面２ｂの周辺部を保持装置２２で機械的に保持するものである。本発明では、遮光部が基材の裏面や側面に凸部となって存在していないので、保持装置２２で保持される部位に遮光部が存在しても、機械的外力による遮光部からの異物の発生が防止される。
【００２４】
さらに、図１６に示される例では、上述の図１２に示されるような態様の本発明の光インプリント用モールド１１の基材１２の段差１８が形成された部位を保持装置２３で機械的に保持するものである。本発明では、遮光部１６が基材１２の表層から所定の深さまでに存在し、基材１２の裏面１２ｂや段差１８が形成された面に凸部となって存在していないので、保持装置２３で保持される部位に遮光部１６が存在しても、機械的外力による遮光部からの異物の発生が防止される。
【００２５】
次いで、本発明の光インプリント用モールドを用いたインプリント装置による光インプリント法でのパターン形成の一例を図１７および図１８を参照して説明する。
図１７に示されるように、本発明の光インプリント用モールド１が真空チャック２１によって基材２の裏面２ｂ側を吸着保持されている。そして、基板３２の表面に光硬化性の樹脂層３３を備えた被加工物３１を基板ステージ２８に載置し、樹脂層３３に光インプリント用モールド１を圧着する。そして、この状態で照明光学系２６から光インプリント用モールド１に紫外線を照射し、光インプリント用モールド１を透過した紫外線により樹脂層３３を硬化させる。この際、光インプリント用モールド１を構成する遮光部６によって所定の光透過領域５（図２、図３、図９参照）が画定されているので、被加工物３１の意図しない部位への露光が遮光部６によって確実に抑制される。尚、この紫外線照射において、照明光学系２６からの紫外線を適切な部位に照射するためにブラインド２７を照明光学系２６と光インプリント用モールド１との間に介在させることに何ら制限はない。
その後、図１８に示されるように、光インプリント用モールド１を樹脂層３３から離型する。これにより、光インプリント用モールド１が有する凹凸パターン３ａが反転した凹凸構造３４が被加工物である樹脂層３３に転写形成される。
上述の実施形態は例示であり、本発明はこれに限定されるものではない。
【実施例】
【００２６】
次に、より具体的な実施例を示して本発明を更に詳細に説明する。
［実施例１］
厚み６７５μｍの石英ガラス（６５ｍｍ角）を光インプリント用モールド用基材として準備した。この基材の表面にスパッタリング法によりクロム薄膜（厚み１５ｎｍ）を成膜し、その後、このクロム薄膜上に市販のレジストを塗布した。
次いで、市販の電子線描画装置内のステージ上に、基材の裏面がステージと対向するように基材を配置し、レジストに電子線を照射して、所望のパターン潜像を形成した。
次に、レジストを現像してレジストパターンを形成し、このレジストパターンをマスクとしてドライエッチングにより基材に凹凸パターンを形成した。形成した凹凸パターンは深さ２００ｎｍ、ライン／スペースが１００ｎｍ／１００ｎｍであった。この凹凸パターンが形成されたパターン領域は、基材の中央に位置する３５ｍｍ角の領域であった。
【００２７】
次に、この基材の表面（凹凸パターンを形成した面）側から、下記の条件でレーザー光を基材内部に収斂し絶縁破壊を生じさせてクラック部位からなる遮光部を深さ１００〜５００μｍの位置に形成した。この遮光部の基材内側に向く端部（図９に示される端部６ａ）が囲む領域は３５ｍｍ角であり、上記のパターン領域の外側を囲むものであった。また、基材の側面に向く遮光部の端部は、基材の側面から約１００μｍ内側に位置するものであった。これにより、図３に示されるような光インプリント用モールドを作製した。
【００２８】
尚、このような遮光部の形成位置は、基材の中央に位置し、かつ、上記のパターン領域の外側を囲む３５ｍｍ角の光透過領域（図２参照）を画定するものである。本実施例ではパターン領域と、遮光部が画定する光透過領域の大きさが同一となるよう作製することが可能であった。以下の実施例２〜５、比較例２〜３においても同様の光透過領域を画定するために遮光部を形成した。
（レーザー照射条件）
・使用レーザー    ：  ＹＡＧ
・照射エネルギー  ：  ４００μＪ
上記のように遮光部を形成した部位と形成していない部位の光透過率を大塚電子（株）製  ＭＣＰＤを用いて測定した結果、遮光部が形成された部位の光透過率は１％、形成されていない部位の光透過率は９３％であった。
【００２９】
［実施例２］
まず、気泡含有の石英ガラス（６５ｍｍ角）を作製した。すなわち、石英粉末（ユミニン（株）製  ＩＯＴＡ−５、平均粒子径３００μｍ）１００重量部に対して、窒化ケイ素粉末（宇部興産（株）製  ＳＮ−Ｅ１０、平均粒子径０．５μｍ）を０．０１重量部、エタノール５０重量部を添加して攪拌、混合した。次いで、エタノールを除去し乾燥して得た混合粉末３００ｇをカーボン製るつぼに充填（充填密度１．４ｇ／ｃｍ3）し、電気炉内に入れ、雰囲気を１×１０-3ｍｍＨｇとした。その後、室温から１８００℃まで３００℃／時間の昇温速度で加熱し、１８００℃に１０分間保持した後、電気炉内が常圧に達するまで窒素ガスを導入した。これにより得られた気泡含有の石英ガラスの気泡の平均径は７２μｍ、気泡密度は９×１０5個／ｃｍ3であった。
【００３０】
次に、この石英ガラス（６５ｍｍ角）の中心をフッ酸を用いて３５ｍｍ角でくり抜いて、回廊形状の遮光部を作製した。その後、この遮光部のくり抜き箇所に石英ガラス（３５ｍｍ角）をはめ込み、フッ酸接合で接合し、さらに、両面を機械研磨により平坦化して、厚み６７５μｍの基材とした。
次いで、この基材の中央に位置する３５ｍｍ角の領域（気泡を含有していない石英ガラス）に、実施例１と同様にして、凹凸パターン（深さ２００ｎｍ、ライン／スペース１００ｎｍ／１００ｎｍ）を作製した。これにより、図４に示されるような光インプリント用モールドを作製した。
上記のような遮光部（気泡含有の石英ガラス）と中央の石英ガラス（３５ｍｍ角）の光透過率を実施例１と同様に測定した結果、遮光部の光透過率は１％、中央の石英ガラスの光透過率は９３％であった。
【００３１】
［実施例３］
実施例１と同様にして、基材の表面に凹凸パターンの形成までを行った。
次いで、この基材の裏面（凹凸パターンが形成されていない面）に市販のレジストを塗布し、所定のフォトマスクを介して露光し現像することにより、表面の凹凸パターンが中央に位置するように裏面に３５ｍｍ角のレジストパターンを形成し、また、基材裏面の周辺部に幅が４ｍｍのレジストパターンを形成した。このレジストパターンをマスクとしてドライエッチングにより基材の裏面をエッチングして深さ１μｍの凹部を形成した。次いで、スパッタリング法により、上記の凹部内にクロム薄膜（厚み１００ｎｍ）を形成し、上記のレジストパターンを剥離した。その後、このクロム薄膜を被覆するように溶融状態のSpin on Glassを配設し、硬化後に機械研磨によって基材裏面を平坦なものとした。これにより、基材内部にクロム薄膜（遮光性材料）が埋設されてなる遮光部を形成した（図６参照）。この遮光部の基材内側に向く端部（図９に示される端部６ａ）が囲む領域は３５ｍｍ角であり、上記のパターン領域の外側を囲むものであった。また、基材の側面に向く遮光部の端部は、基材の側面から約４ｍｍ内側に位置するものであった。これにより、図６に示されるような光インプリント用モールドを作製した。
【００３２】
上記のように遮光部を形成した部位と形成していない部位の光透過率を実施例１と同様に測定した結果、遮光部が形成された部位の光透過率は０．１％、形成されていない部位の光透過率は９３％であった。
【００３３】
［実施例４］
まず、銅赤色ガラス（６５ｍｍ角）を作製した。すなわち、ベースガラス（含有鉄分量はＦｅ2Ｏ3換算で０．０１５重量％）を溶融窯で溶融し、これに接続するカララントフォアハース内で、酸化第二銅（ＣｕＯ）１３．９６５重量％、酸化第一スズ（ＳｎＯ）５．９８重量％、炭素０．０５重量％を含むフリットを１．０重量％添加し、さらに、金属セレン（Ｓｅ）１．３４４重量％を含むフリットを０．１５重量％添加し均一に混合し、成形後、最高温度６００℃において、６０分間徐冷（熱処理）を行い、銅赤色ガラスとした。
次に、この銅赤色ガラス（６５ｍｍ角）の中心をフッ酸を用いて３５ｍｍ角でくり抜いて、回廊形状の遮光部を作製した。その後、この遮光部のくり抜き箇所に石英ガラス（３５ｍｍ角）をはめ込み、フッ酸接合で接合し、さらに、両面を機械研磨により平坦化して、厚み６７５μｍの基材とした。
次いで、この基材の中央に位置する３５ｍｍ角の領域（石英ガラス）に、実施例１と同様にして、凹凸パターン（深さ２００ｎｍ、ライン／スペース１００ｎｍ／１００ｎｍ）を作製した。これにより、図４に示されるような光インプリント用モールドを作製した。
上記のような遮光部（銅赤色ガラス）と中央の石英ガラス（３５ｍｍ角）の光透過率を実施例１と同様に測定した結果、遮光部の光透過率は１％、中央の石英ガラスの光透過率は９３％であった。
【００３４】
［実施例５］
実施例１と同様にして、基材の表面に凹凸パターンの形成までを行った。
次いで、この基材の裏面（凹凸パターンが形成されていない面）に実施例３で使用したのと同じ市販のレジストを塗布し、所定のフォトマスクを介して露光し現像することにより、表面の凹凸パターンが中央に位置するように裏面に３５ｍｍ角のレジストパターンを形成した。このレジストパターンをマスクとしてドライエッチングにより基材の裏面をエッチングして深さ１００ｎｍの凹部を形成した。次いで、スパッタリング法により、上記の凹部内にクロム薄膜（厚み１００ｎｍ）を形成し、上記のレジストパターンを剥離した。その後、機械研磨によって基材裏面を平坦なものとした。これにより、基材裏面の表層から深さ１００ｎｍまでクロム薄膜（遮光性材料）が埋め込まれてなる遮光部を形成した（図６参照）。この遮光部の基材内側に向く端部（図９に示される端部６ａ）が囲む領域は３５ｍｍ角であり、上記のパターン領域の外側を囲むものであった。これにより、図１０に示されるような光インプリント用モールドを作製した。
上記のように遮光部を形成した部位と形成していない部位の光透過率を実施例１と同様に測定した結果、遮光部が形成された部位の光透過率は０．１％、形成されていない部位の光透過率は９３％であった。
【００３５】
［比較例１］
遮光部を形成しない他は、実施例１と同様にして、光インプリント用モールドを作製した。
【００３６】
［比較例２］
実施例１と同様にして、基材の表面に凹凸パターンの形成までを行った。
次いで、この基材の裏面（凹凸パターンが形成されていない面）に実施例３で使用したのと同じ市販のレジストを塗布し、所定のフォトマスクを介して露光し現像することにより、表面の凹凸パターンが中央に位置するように裏面に３５ｍｍ角のレジストパターンを形成した。このレジストパターンをマスクとしてスパッタリング法により、基板裏面にクロム薄膜（厚み１００ｎｍ）を形成し、上記のレジストパターンを剥離した。これにより、基材裏面にクロム薄膜からなる遮光部を形成した。この遮光部の基材内側に向く端部（図９に示される端部６ａ）が囲む領域は３５ｍｍ角であり、上記のパターン領域の外側を囲むものであった。これにより、光インプリント用モールドを作製した。
上記のように遮光部を形成した部位と形成していない部位の光透過率を実施例１と同様に測定した結果、遮光部が形成された部位の光透過率は０．１％、形成されていない部位の光透過率は９３％であった。
【００３７】
［評価１］
上述のように作製した光インプリント用モールド（実施例１〜５、比較例１〜２）について、下記の各評価を行った。
＜吸着保持の安定性＞
外形が６５ｍｍ角である各光インプリント用モールドの裏面を、下記の真空チャック１を用いて保持し、インプリント装置を使用してパターン転写を実施した。すなわち、６インチ径のシリコンウエハ基板の表面に厚み０．７μｍの光硬化性樹脂層（東洋合成工業（株）製  ＰＡＫ−０１）を備えた被加工物を、インプリント装置の基板ステージに載置した。次いで、光硬化性樹脂層に光インプリント用モールドを押し当てた（光硬化性樹脂層への押し込み量＝０．１μｍ）。この状態で光インプリント装置の照明光学系から紫外線（ピーク波長３６５ｎｍ）を照射し、光インプリント用モールドを透過した紫外線により光硬化性樹脂層を硬化させた。その後、光インプリント用モールドを被加工物から離型する。このようなパターン転写を１０回実施し、吸着保持の安定性を下記の基準で判定して表１に示した。
【００３８】
（真空チャック１）
光インプリント用モールドを、周囲から１５ｍｍの範囲で吸着保持するもので
あり、モールドと真空チャック１との接触領域における吸着部の分布は均一で
あり、かつ、モールドと真空チャック１との接触面積当りの吸着部の面積比率
は０．４である。したがって、真空チャック１の中心を光が通過してモールド
に対して光照射が可能な領域の大きさは３５ｍｍ角である。
（吸着保持安定性の判定基準）
○  ：  被加工物からの離型時に、モールドが真空チャック１に保持され
ている
×  ：  被加工物からの離型時に、被加工物側にモールドが貼り付くこと
がある
【００３９】
＜不要露光防止効果＞  
光インプリント用モールドを上記の真空チャック１により保持してインプリント装置に装着した。また、６インチ径のシリコンウエハ基板の表面に厚み０．７μｍの光硬化性樹脂層（東洋合成工業（株）製  ＰＡＫ−０１）を備えた被加工物を、インプリント装置の基板ステージに載置した。
次いで、光硬化性樹脂層に光インプリント用モールドを圧着（光硬化性樹脂層への押し込み量＝０．１μｍ）した。この状態でインプリント装置の照明光学系から紫外線（ピーク波長＝３６５ｎｍ）を照射し、光インプリント用モールドを透過した紫外線により光硬化性樹脂層を硬化させた。その後、光インプリント用モールドを被加工物から離型し、光インプリント用モールドが有する凹凸パターンの反転凹凸構造が転写形成された樹脂層を得た。
【００４０】
次いで、この樹脂層の未硬化部位をアセトンによって除去し、基板上に残存する樹脂層（反転凹凸構造が転写形成されている）を光硬化領域として測定した。この光硬化領域と、上述の光透過領域（３５ｍｍ角）とを比較し、遮光部による不要露光防止効果を下記の基準で判定して表１に示した。
（不要露光防止効果の判定基準）
○  ：  光硬化領域と光透過領域が一致している
△  ：  光硬化領域が光透過領域よりも広く、その差は５０μｍ未満
×  ：  光硬化領域が光透過領域よりも広く、その差は５０μｍ以上
【００４１】
＜異物発生の有無＞
各光インプリント用モールドを真空チャック１で保持し、着脱を５０回繰り返した。この着脱の繰り返しは、６インチ径のシリコンウエハを下方に配して行い、５０回の着脱が終了した後、６インチ径のシリコンウエハ上の異物を異物検査機（（株）トプコン製  ＷＭ−７）で検査し、下記の基準で異物発生の有無を判定して表１に示した。
（異物発生有無の判定基準）
無  ：  １．０μｍの異物の増加数が１０個／ｃｍ2以下である
有  ：  １．０μｍの異物の増加数が１０個／ｃｍ2を超える
【００４２】
【表１】
2010245470.tif 000003
【００４３】
表１に示されるように、吸着保持安定性を見ると、ここで使用した真空チャック１は、全てのモールドを安定して保持することが可能であることがわかる。
また、不要露光防止効果を見ると、比較例１では不要部が露光されることが明らかである。比較例１は、遮光部を具備していないので、真空チャック１が実質的に遮光部となる役割を果たしている。しかし、真空チャック１では、光透過領域（３５ｍｍ角）以外の部位を遮光することができないため、不要部が露光されてしまっている。一般に、真空チャックの寸法精度、モールドとのアライメント精度の制約を考えると、光透過領域以外の部位を真空チャックで完全に保持することは事実上不可能であり、不要露光防止効果の面で、比較例１は実施例１〜５および比較例２に対して大きく劣るものとなっている。
【００４４】
さらに、異物発生を見ると、比較例２において異物発生が確認された。これは、比較例２では、基材裏面に厚み１００ｎｍで形成したクロム薄膜からなる遮光部が真空チャック１と繰り返し接触することで、遮光部を構成するクロム薄膜が剥がれたものである。したがって、遮光部が基材内部に存在するか、基材と同一面となるように埋め込まれているモールド（実施例１〜５）は、従来のモールドである比較例２に比して優れていることが明らかである。
このような評価１の比較例２の結果から、基材裏面に突出するように設けられた遮光部に直接真空チャックが接触することが異物発生の原因であることが理解できた。そこで、真空チャックにより保持するための部位には遮光部を存在させないように比較例２を改善した下記の比較例３のモールドを作製した。
【００４５】
［比較例３］
実施例２と同様にして、基材の表面に凹凸パターンの形成までを行った。
次いで、この基材の裏面（凹凸パターンが形成されていない面）に実施例３で使用したのと同じ市販のレジストを塗布し、所定のフォトマスクを介して露光し現像することにより、表面の凹凸パターンが中央に位置するように裏面に３５ｍｍ角のレジストパターンを形成し、また、基材裏面の周辺部に幅が１０ｍｍのレジストパターンを形成した。た。このレジストパターンをマスクとしてスパッタリング法により、基板裏面にクロム薄膜（厚み１００ｎｍ）を形成し、上記のレジストパターンを剥離した。これにより、基材裏面にクロム薄膜からなる遮光部を形成した。この遮光部の基材内側に向く端部（図９に示される端部６ａ）が囲む領域は３５ｍｍ角であり、上記のパターン領域の外側を囲むものであった。また、基材の側面に向く遮光部の端部は、基材の側面から約１０ｍｍ内側に位置するものであった。これにより、光インプリント用モールドを作製した。
上記のように遮光部を形成した部位と形成していない部位の光透過率を実施例１と同様に測定した結果、遮光部が形成された部位の光透過率は０．１％、形成されていない部位の光透過率は９３％であった。
上記のように遮光部を形成した部位と形成していない部位の光透過率を実施例１と同様に測定した結果、遮光部が形成された部位の光透過率は０．１％、形成されていない部位の光透過率は９３％であった。
【００４６】
［評価２］
上述のように作製した比較例３の光インプリント用モールドと、上記の実施例１〜５の光インプリントモールドについて、下記の真空チャック２を用いて、評価１と同様にして、吸着保持の安定性と異物発生の有無を判定して表２に示した。
（真空チャック２）
光インプリント用モールドを、周囲から５ｍｍの範囲で吸着保持するものであ
り、モールドと真空チャック２との接触領域における吸着部の分布は均一であ
り、かつ、モールドと真空チャック２との接触面積当りの吸着部の面積比率は
０．４である。したがって、真空チャック２の中心を光が通過してモールドに
対して光照射が可能な領域の大きさは５５ｍｍ角である。
【００４７】
【表２】
2010245470.tif 000004
【００４８】
表２に示されるように、比較例３では、基材裏面に厚み１００ｎｍで形成したクロム薄膜からなる遮光部が、基材の側面から内側の約１０ｍｍの幅の部位には存在せず、真空チャック２は、このように遮光部が存在しないモールドの周辺部位を保持するので、異物の発生はみられなかった。
しかし、真空チャック２は真空チャック１に比べて保持部分の面積が十分ではなかったため、全てのモールド（実施例１〜５、比較例３）に対し、良好な吸着保持安定性を発現できないものであった。
以上の評価１、評価２の結果から、ナノインプリント装置が、例えば、モールドの裏面側を吸着保持することを必要とした場合、本発明のモールドでは異物を発生させず、不要部の露光が行われない状態であって、かつ吸着保持安定性を得ることが可能であるが、従来のモールドでは不可能であることが確認された。
【産業上の利用可能性】
【００４９】
ナノインプリント技術を用いた微細加工に利用可能である。
【符号の説明】
【００５０】
１，１１…光インプリント用モールド
２，１２…基材
３ａ，１３ａ…凹凸パターン
３，１３…パターン領域
４，１４…非パターン領域
５，１５…光透過領域
６，１６…遮光部
７…保護平坦化層
【図１】
2010245470.tif 000005
【図２】
2010245470.tif 000006
【図３】
2010245470.tif 000007
【図４】
2010245470.tif 000008
【図５】
2010245470.tif 000009
【図６】
2010245470.tif 000010
【図７】
2010245470.tif 000011
【図８】
2010245470.tif 000012
【図９】
2010245470.tif 000013
【図１０】
2010245470.tif 000014
【図１１】
2010245470.tif 000015
【図１２】
2010245470.tif 000016
【図１３】
2010245470.tif 000017
【図１４】
2010245470.tif 000018
【図１５】
2010245470.tif 000019
【図１６】
2010245470.tif 000020
【図１７】
2010245470.tif 000021
【図１８】
2010245470.tif 000022